СПОСОБ ИЗГОТОВЛЕНИЯ КЕРАМИЧЕСКИХ ИЗДЕЛИЙ, ИМИТИРУЮЩИХ ЯШМУ
METHOD OF MAKING CERAMIC ARTICLES IMITATING JASPER

Изобретение относится к технологии силикатов и касается производства керамических изделий.
Известен способ изготовления керамических изделий, предусматривающий подготовку различно окрашенных пластичных керамических масс, формование изделий, их сушку и обжиг [1].
Задачей изобретения является повышение морозостойкости керамических изделий.
Технический результат достигается тем, что по способу изготовления керамических изделий, имитирующих яшму, предусматривающему подготовку различно окрашенных пластичных керамических масс, формование изделий, их сушку и обжиг, перед формованием керамические массы смешивают, не достигая однородности по цвету, причем используют взятые в равных весовых частях керамические массы следующих составов, вес.ч.: каолин или беложгущаяся глина 95, охра жженая 5; каолин или беложгущаяся глина 94, сурик 3, охра 3; каолин или беложгущаяся глина 96, окись хрома 4; каолин или беложгущаяся глина 95, умбра 3, мумия 2; каолин или беложгущаяся глина 96, пиролюзит 4.
Для приготовления керамических масс возможно использование любых каолинов, например, Просяновского, Глуховецкого, Дубровского, Кыштымского, Алексеевского и других месторождений; возможно использование беложгущихся глин Часовъярского, Дружковского, Веселовского, Латненского, Трошковского и других месторождений.
Предложенный способ поясняется примерами.
1. Подготавливают пластичные (влажность 18%) керамические массы следующих составов, вес.ч.: каолин Просяновского месторождения 95, охра жженая 5; каолин Глуховецкого месторождения 94, сурик 3, охра 3; каолин Просяновского месторождения 96, окись хрома 4; каолин 95, умбра 3, мумия 2; каолин Кыштымского месторождения 96, пиролюзит 4. Керамические массы дозируют и в равных весовых частях смешивают, не достигая однородности по цвету. Затем осуществляют формование изделий (плитки, панно, скульптуры и др.), их сушку до влажности 6% и обжигают при температуре 1250°С. Морозостойкость изделий составит не менее 100 циклов.
2. Подготавливают пластичные (влажность 26%) керамические массы следующих составов, вес.ч.: беложгущаяся глина Трошковского месторождения 95, охра жженая 5; беложгущаяся глина Часовъярского месторождения 94, сурик 3, охра 3; беложгущаяся глина Веселовского месторождения 96, окись хрома 4; беложгущаяся глина Дружковского месторождения 95, умбра 3, мумия 2; беложгущаяся глина Веселовского месторождения 96, пиролюзит 4. Керамические массы дозируют и в равных весовых частях смешивают, не достигая однородности по цвету. Затем осуществляют формование изделий, их сушку до влажности 3% и и обжигают при температуре 1100°С. Морозостойкость изделий составит не менее 100 циклов.
3. Подготавливают пластичные (влажность 22%) керамические массы следующих составов, вес.ч.: каолин Глуховецкого месторождения 95, охра жженая 5; беложгущаяся глина Веселовского месторождения 94, сурик 3, охра 3; беложгущаяся глина Часовъярского месторождения 96, окись хрома 4; каолин Просяновского месторождения 95, умбра 3, мумия 2; беложгущаяся глина Дружковского месторождения 96, пиролюзит 4. Керамические массы дозируют и в равных весовых частях смешивают, не достигая однородности по цвету. Затем осуществляют формование изделий, их сушку до влажности 3% и и обжигают при температуре 1200°С. Морозостойкость изделий составит не менее 100 циклов.
Керамические изделия, изготовленные предложенным способом, морозостойки, по внешнему виду имитируют яшму.
Источники информации
1. Александровский А.В. Материалы для декоративных штукатурных, плиточных и мозаичных работ. / А.В.Александровский, К.Н.Попов. - М.: Высш. шк., 1986. - С.201-202.